(57)【特許請求の範囲】
【請求項１】
金属イオン、オキソアニオン、及びプロトン配位性分子を含み、
前記オキソアニオン及び／又は前記プロトン配位性分子が、前記金属イオンに配位して配位高分子を形成し、
少なくとも一部が非晶質であり、
前記金属イオンが、カドミウムイオン又はマンガンイオンであり、
前記オキソアニオンが、リン酸イオンであり、
前記プロトン配位性分子が、１、２、４−トリアゾールであり、
Ｘ線回折データにおいて結晶構造に対応するピークが存在しないことを特徴とするプロトン伝導体。
【請求項２】
請求項１に記載のプロトン伝導体であって、
さらに、金属酸化物、有機ポリマー、及びアルカリ金属イオンから成る群から選ばれる１種以上である添加材料を含むことを特徴とするプロトン伝導体。
【請求項３】
前記金属イオンを含む金属化合物、前記オキソアニオン、及び前記プロトン配位性分子を２００℃以下の温度において混合し、機械的エネルギーを加えることを特徴とする請求項１又は２に記載のプロトン伝導体の製造方法。
【請求項４】
前記金属イオンを含む金属化合物、前記オキソアニオン、前記プロトン配位性分子、及び前記添加材料を２００℃以下の温度において混合し、機械的エネルギーを加えることを特徴とする請求項２に記載のプロトン伝導体の製造方法。
【請求項５】
請求項３又は４に記載のプロトン伝導体の製造方法であって、
ボールミル又はプレス機械を用いて前記機械的エネルギーを加えることを特徴とするプロトン伝導体の製造方法。
【請求項６】
請求項１又は２に記載のプロトン伝導体から成る電解質を有する燃料電池。
【発明の詳細な説明】
【技術分野】
【０００１】
本発明は、プロトン伝導体、プロトン伝導体の製造方法、及び燃料電池に関する。
【背景技術】
【０００２】
従来、固体高分子型燃料電池を構成する電解質材料の作動温度は１００℃未満であった。また、従来の電解質材料では、膜中の水を介してイオン伝導が生じるため、電解質材料の水分を管理するシステムが必要であった。
【０００３】
固体高分子型燃料電池システムの低コスト化、及びシステムの簡素化の観点から、作動温度が１００℃以上であり、かつ無加湿又は低加湿の条件で作動する電解質材料が望まれている。特許文献１には、そのような電解質材料が提案されている。
【先行技術文献】
【特許文献】
【０００４】
【特許文献１】特開２０１４−１１６２７６号公報
【発明の概要】
【発明が解決しようとする課題】
【０００５】
電解質材料は、さらに高いイオン伝導率を有することが望ましい。本発明は、こうした問題にかんがみてなされたものであり、イオン伝導率が高いプロトン伝導体、そのプロトン伝導体の製造方法、及び燃料電池を提供することを目的としている。
【課題を解決するための手段】
【０００６】
本発明のプロトン伝導体は、金属イオン、オキソアニオン、及びプロトン配位性分子を含み、前記オキソアニオン及び／又は前記プロトン配位性分子が、前記金属イオンに配位して配位高分子を形成し、少なくとも一部が非晶質であることを特徴とする。本発明のプロトン伝導体は、高温（例えば１００℃以上）においても、高いイオン伝導率を有する。
【図面の簡単な説明】
【０００７】
【図１】添加材料の１種である有機ポリマーを表す説明図である。
【図２】実施例１についてのＸ線結晶構造解析の結果を表す説明図である。
【図３】燃料電池の単セルの製造方法を表す説明図である。
【図４】燃料電池の単セルの構成を表す斜視図である。
【図５】実施例２についてのＸ線結晶構造解析の結果を表す説明図である。
【発明を実施するための形態】
【０００８】
本発明の実施形態を説明する。
１．プロトン伝導体
本発明のプロトン伝導体は、金属イオン、オキソアニオン、及びプロトン配位性分子を含み、前記オキソアニオン及び／又は前記プロトン配位性分子が、前記金属イオンに配位して配位高分子を形成する。
【０００９】
オキソアニオンは、例えば、縮合が起こっていない単量体として金属イオンに配位することができる。この場合、プロトン伝導体において高いプロトン濃度を保持することができ、水分に対する安定性にも優れる。
【００１０】
オキソアニオンとしては、例えば、リン酸イオン、硫酸イオン等が挙げられるが、水素に対する化学的安定性から、リン酸イオンが好ましい。リン酸イオンは、プロトンが１つ配位したリン酸水素イオン、又はプロトンが２つ配位したリン酸二水素イオンの形態であってもよい。
【００１１】
本発明におけるプロトン配位性分子は、分子内にプロトンを配位するための配位点を好ましくは２つ以上持った分子である。プロトン配位性高分子は、金属イオンとの配位結合、又はオキソアニオンとの水素結合若しくはクーロン結合相互作用により、１００℃以上でも揮発せずにプロトン伝導体の構造内に保持される。
【００１２】
プロトン配位性分子として、イオン伝導性の観点では、プロトンの配位と放出とのバランスに優れた配位点を持ったイミダゾール、トリアゾール、ベンズイミダゾール、ベンゾトリアゾール、及びこれらの誘導体が好ましい。
【００１３】
ここで誘導体とは、化学構造の一部を他の原子又は原子団で置き換えたものを意味し、その具体例としては、イミダゾールにおける化学構造の一部を他の原子又は原子団で置き換えた、２−メチルイミダゾール、２−エチルイミダゾール、ヒスタミン、ヒスチジン等が挙げられる。
【００１４】
また、プロトン配位性分子として、例えば、一般式Ｒ−ＮＨ２で表される第一級アミン、一般式Ｒ１（Ｒ２）−ＮＨで表される第二級アミン、一般式Ｒ１（Ｒ２）（Ｒ３）−Ｎで表される第三級アミンが挙げられる。ここで、Ｒ、Ｒ１、Ｒ２、Ｒ３は、それぞれ独立に、アルキル基、アリール基、脂環式炭化水素基、及び複素環基のうちのいずれかである。
【００１５】
このような第一級アミンとして、例えば、メチルアミン、エチルアミン、プロピルアミン等の低級アルキルアミン、アニリン、トルイジン等の芳香族アミンが挙げられる。
第二級アミンとして、例えば、ジメチルアミン、ジエチルアミン、ジプロピルアミン等のジ低級アルキルアミン、Ｎ−メチルアニリン、Ｎ−メチルトルイジン等の芳香族二級アミン等が挙げられる。
【００１６】
第三級アミンとして、例えば、トリメチルアミン、トリエチルアミン等のトリ低級アルキルアミンが挙げられる。
また、プロトン配位性分子として、例えば、エチレンジアミン、そのＮ−低級アルキル誘導体（例えばテトラメチルエチレンジアミン）等の炭素直鎖ジアミンが挙げられる。
【００１７】
さらには、プロトン配位性分子として、ピロリジン、Ｎ−低級アルキルピロリジン（例えばＮ−メチルピロリジン）、ピペリジン、Ｎ−低級アルキルピペリジン（例えばＮ−メチルピペリジン）、モルホリン、Ｎ−低級アルキルモルホリン（例えばＮ−メチルモルホリン）等の飽和環状アミンが挙げられる。
【００１８】
またさらには、プロトン配位性分子として、ピペラジン、Ｎ−低級ジアルキルピペラジン（例えば、Ｎ、Ｎ−ジメチルピペラジン）、１、４−ジアザビシクロ [２.２.２]オクタン（別名：トリエチレンジアミン）等の飽和環状ジアミン等が挙げられる。
【００１９】
本発明における金属イオンは特に限定されるものではないが、前記オキソアニオン及び／又はプロトン配位性分子との配位結合の形成しやすさの観点から、高周期の遷移金属イオンや典型金属イオンが好ましい。中でも、カドミウムイオン、マンガンイオン、コバルトイオン、銅イオン、亜鉛イオン、及びガリウムイオンが好ましい。
【００２０】
本発明のプロトン伝導体は、金属イオン、オキソアニオン、及びプロトン配位性分子を含むが、これら構成要素が効率的に配位高分子を形成するためには、金属イオン１モルに対して、オキソアニオンが１〜４モル、プロトン配位性分子が１〜３モルの配合比率であることが望ましい。
【００２１】
オキソアイニオン、又はプロトン配位性分子が１モルより少ない配合比率であると配位高分子を形成しないことがある。また、オキソアニオンが４モルより多い配合比率や、プロトン配位性分子が３モルより多い配合比率では、プロトン伝導体が固体状にならず、プロトン伝導体が非常に高い吸湿性を示し、プロトン伝導体の形状安定性が著しく低下してしまうことがある。
【００２２】
本発明のプロトン伝導体は、その少なくとも一部が非晶質である。本発明のプロトン伝導体は、その全てが非晶質であってもよいし、非晶質の部分と結晶の部分とが混在してもよい。プロトン伝導体の少なくとも一部が非晶質であることは、Ｘ線回折により確認することができる。
【００２３】
本発明のプロトン伝導体は、金属イオン、オキソアニオン、及びプロトン配位性分子に加えて、添加材料を含んでいてもよい。添加材料としては、例えば、金属酸化物、有機ポリマー、及びアルカリ金属イオンから成る群から選ばれる１種以上が挙げられる。これらの添加材料を含む場合、プロトン伝導体の高温（例えば１００℃以上）における性能を損なうことなく、低温（例えば１００℃未満）におけるイオン伝導率が一層高くなる。
【００２４】
添加材料の添加量は、金属イオン、オキソアニオン、及びプロトン配位性分子の合計重量を１００重量部としたとき、１〜２０重量部の範囲が好ましく、添加材料が金属酸化物又は有機ポリマーである場合は、５〜２０重量部の範囲が好ましい。添加量がこの範囲内である場合、プロトン伝導体の高温（例えば１００℃以上）における性能を損なうことなく、低温（例えば１００℃未満）におけるイオン伝導率が一層高くなる。
【００２５】
前記金属酸化物として、例えば、ＳｉＯ２、ＴｉＯ２、Ａｌ２Ｏ３、ＷＯ３、ＭｏＯ３、ＺｒＯ２、及びＶ２Ｏ５から成る群から選ばれる１種以上が挙げられる。これらの金属酸化物を用いる場合、プロトン伝導体の高温（例えば１００℃以上）における性能を損なうことなく、低温（例えば１００℃未満）におけるイオン伝導率が一層高くなる。
【００２６】
金属酸化物の粒子径は、５〜５００ｎｍの範囲が好ましい。粒子径がこの範囲内である場合、プロトン伝導体の高温（例えば１００℃以上）における性能を損なうことなく、低温（例えば１００℃未満）におけるイオン伝導率が一層高くなる。なお、粒子径とは、金属酸化物の粒子を、電子顕微鏡（ＳＥＭ）を用いて撮影し、得られた画像を画像解析する方法で得られる値である。
【００２７】
前記有機ポリマーは、酸性官能基を有することが好ましい。酸性官能基を有する有機ポリマーを用いる場合、プロトン伝導体の高温（例えば１００℃以上）における性能を損なうことなく、低温（例えば１００℃未満）におけるイオン伝導率が一層高くなる。
【００２８】
酸性官能基としては、例えば、カルボキシル基（−ＣＯＯＨ）、スルホン酸基（−ＳＯ3Ｈ）、及びホスホン酸基（−ＰＯ3Ｈ2）のいずれかが挙げられる。有機ポリマーのｐＨは、４以下の範囲が好ましい。ｐＨがこの範囲内である場合、プロトン伝導体の高温（例えば１００℃以上）における性能を損なうことなく、低温（例えば１００℃未満）におけるイオン伝導率が一層高くなる。
【００２９】
前記有機ポリマーとしては、例えば、図１に示すポリアクリル酸（ＰＡＡ）、ポリビニルホスホン酸（ＰＶＰＡ）、ポリスチレンスルホン酸（ＰＳＳＡ）、デオキシリボ核酸（ＤＮＡ）等が挙げられる。
【００３０】
アルカリ金属イオンとしては、例えば、Ｌｉ、Ｎａ、Ｋ、Ｒｂ、及びＣｓから成る群から選ばれる１種以上の金属イオンが挙げられる。これらのアルカリ金属イオンを用いる場合、プロトン伝導体のイオン伝導率が、低温（例えば１００℃未満）、及び高温（例えば１００℃以上）において一層高くなる。
【００３１】
２．プロトン伝導体の製造方法
本発明のプロトン伝導体は、前記添加材料を含まない場合、金属イオン源としての金属化合物（例えば金属酸化物）、オキソ酸（オキソアニオン）、及びプロトン配位性分子を混合攪拌し、機械的エネルギーを加えることで製造できる。
【００３２】
前記混合攪拌の工程では、各原料を溶解又は均一に分散可能な溶媒を用いることもできるが、製造コストの観点から、無溶媒反応によって前記混合攪拌の工程を行うことが好ましい。また、上記製造方法を、２００℃よりも高い温度で行うと、オキソアニオン（例えばリン酸イオン）の縮合が起こることがあるため、２００℃以下の温度で行うことが好ましい。
【００３３】
機械的エネルギーを加える工程は、原料（金属化合物、オキソ酸（オキソアニオン）、プロトン配位性分子）に圧力を加える工程である。機械的エネルギーを加える工程は、例えば、ボールミル又はプレス機械を用いて行うことができる。
【００３４】
本発明のプロトン伝導体は、前記添加材料を含む場合、例えば、金属イオン源としての金属化合物、オキソ酸（オキソアニオン）、プロトン配位性分子、及び添加材料を混合攪拌し、機械的エネルギーを加えることで製造できる。混合攪拌においては、全原料を一度に混合攪拌することが好ましい。
【００３５】
前記混合攪拌の工程では、各原料を溶解又は均一に分散可能な溶媒を用いることもできるが、製造コストの観点から、無溶媒反応によって前記混合攪拌の工程を行うことが好ましい。また上記製造方法を、２００℃よりも高い温度で行うと、オキソアニオン（例えばリン酸イオン）の縮合が起こることがあるため、２００℃以下の温度で行うことが好ましい。
【００３６】
機械的エネルギーを加える工程は、原料（金属化合物、オキソ酸（オキソアニオン）、プロトン配位性分子、添加材料）に圧力を加える工程である。機械的エネルギーを加える工程は、例えば、ボールミル又はプレス機械を用いて行うことができる。
【００３７】
３．燃料電池
本発明の燃料電池は、上記プロトン伝導体を電解質として使用したものである。本発明の燃料電池における電解質を構成するプロトン伝導体は、イオン伝導において、水を媒介としない。そのため、本発明の燃料電池は、無加湿又は低加湿条件で使用でき、電解質の水分を管理するためのシステムが必須ではない。
【００３８】
さらに、本発明の燃料電池における電解質を構成するプロトン伝導体は、イオン伝導において液体（水以外も含む）を媒介としないため、本発明の燃料電池では、液体の染み出しの問題、染み出した液体が電極で反応することによる劣化の問題、混成電位により出力が低下してしまう問題等を抑制できる。
（実施例１）
酢酸カドミウム・２水和物２６６ｍｇと、８５％リン酸水溶液１３４μＬと、１，２，４−トリアゾール１３８ｍｇとをそれぞれ秤量して乳鉢に投入し、大気雰囲気化、常温で１５分間撹拌混合した。その後、恒温槽にて混合物を８０℃で１５時間乾燥し、白色粉末を得た。
【００３９】
この白色粉末のＸ線結晶構造解析を行った。その結果、白色粉末は、６配位するカドミウムイオンに対し、４つの１，２，４−トリアゾールが架橋配位し、垂直方向２つにＨ２ＰＯ４の組成のリン酸イオンが配位した結晶構造を有することを確認した。
【００４０】
上記のように製造した結晶の性白色粉末１５０ｍｇと、直径１０ｍｍのボール３５６０ｍｇとを、容量２０ｍＬのジルコニア製容器に封入し、容器内をアルゴンガスで置換した。そして、４００ｒｐｍの回転数で５００分間ボールミリングした。その結果、非晶質粉末が得られた。非晶質粉末であることは、Ｘ線回折により確認した。Ｘ線回折データを図２に示す。この非晶質粉末は、少なくとも一部が非晶質であるプロトン伝導体の一例である。
【００４１】
上記のように製造した非晶質粉末を、図３に示すように、直径１０ｍｍのペレット状に成形し、電解質１とした。そして、電解質１の両側に、直径１０ｍｍの金電極３、５を取り付け、図４に示す単セル７を製造した。単セル７に対し交流インピーダンス測定を行い、イオン伝導率を算出した。測定は窒素ガス下で行い、周波数領域は０．１Ｈｚ〜１ＭＨｚとし、電圧振幅は３００ｍＶとした。上記の測定の結果、イオン伝導率は、１３０℃で１．０×１０−４Ｓ／ｃｍであった。
（実施例２）
酢酸マンガン・四水和物２４５ｍｇと、８５％リン酸水溶液１３４μＬと、１，２，４−トリアゾール１３８ｍｇとをそれぞれ秤量して乳鉢に投入し、大気雰囲気化、常温で１５分間撹拌混合した。その後、恒温槽にて混合物を８０℃で１５時間乾燥し、白色粉末を得た。
【００４２】
この粉末のＸ線結晶構造解析を行った。その結果、白色粉末は、６配位するマンガンイオンに対し、４つの１，２，４−トリアゾールが架橋配位し、垂直方向２つにＨ２ＰＯ４の組成のリン酸イオンが配位した結晶構造を有することを確認した。
【００４３】
上記のように製造した結晶の性白色粉末１５０ｍｇと、直径１０ｍｍのボール３５６０ｍｇとを、容量２０ｍＬのジルコニア製容器に封入し、容器内をアルゴンガスで置換した。そして、４００ｒｐｍの回転数で５００分間ボールミリングした。その結果、非晶質粉末が得られた。非晶質粉末であることは、Ｘ線回折により確認した。Ｘ線回折データを図５に示す。この非晶質粉末は、少なくとも一部が非晶質であるプロトン伝導体の一例である。
【００４４】
上記のように製造した非晶質粉末を、図３に示すように、直径１０ｍｍのペレット状に成形し、電解質１とした。そして、電解質１の両側に、直径１０ｍｍの金電極３、５を取り付け、図４に示す単セル７を製造した。単セル７に対し交流インピーダンス測定を行い、イオン伝導率を算出した。測定は窒素ガス下で行い、周波数領域は０．１Ｈｚ〜１ＭＨｚとし、電圧振幅は３００ｍＶとした。上記の測定の結果、イオン伝導率は、１１０℃で１．２×１０−８Ｓ／ｃｍであった。
（比較例１）
酢酸カドミウム・２水和物２６６ｍｇと、８５％リン酸水溶液１３４μＬと、１，２，４−トリアゾール１３８ｍｇとをそれぞれ秤量して乳鉢に投入し、大気雰囲気化、常温で１５分間撹拌混合した。その後、恒温槽にて混合物を８０℃で１５時間乾燥し、白色粉末を得た。
【００４５】
この白色粉末のＸ線結晶構造解析を行った。その結果、白色粉末は、６配位するカドミウムイオンに対し、４つの１，２，４−トリアゾールが架橋配位し、垂直方向２つにＨ２ＰＯ４の組成のリン酸イオンが配位した結晶構造を有することを確認した。
【００４６】
この白色粉末を用いて、前記実施例１と同様に単セルを製造した。そして、単セルに対し交流インピーダンス測定を行い、イオン伝導率を算出した。イオン伝導率は、１３０℃で６．３×１０−８Ｓ／ｃｍであった。
（比較例２）
酢酸マンガン・四水和物２４５ｍｇと、８５％リン酸水溶液１３４μＬと、１，２，４−トリアゾール１３８ｍｇとをそれぞれ秤量して乳鉢に投入し、大気雰囲気化、常温で１５分間撹拌混合した。その後、恒温槽にて混合物を８０℃で１５時間乾燥し、白色粉末を得た。
【００４７】
この白色粉末のＸ線結晶構造解析を行った。その結果、白色粉末は、６配位するマンガンイオンに対し、４つの１，２，４−トリアゾールが架橋配位し、垂直方向２つにＨ２ＰＯ４の組成のリン酸イオンが配位した結晶構造を有することを確認した。
【００４８】
この白色粉末を用いて、前記実施例１と同様に単セルを製造した。そして、単セルに対し交流インピーダンス測定を行い、イオン伝導率を算出した。し、イオン伝導率を算出した。イオン伝導率は、１１０℃で８．３×１０−１０Ｓ／ｃｍであった。
【００４９】
以上、本発明の実施形態について説明したが、本発明は上記実施形態に限定されることなく、種々の形態を採り得る。
上記実施形態における１つの構成要素が有する機能を複数の構成要素として分散させたり、複数の構成要素が有する機能を１つの構成要素に統合させたりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【００５０】
上述したプロトン伝導体の他、当該プロトン伝導体を含む電解質材料、電解質材料の製造方法等、種々の形態で本発明を実現することもできる。
【符号の説明】
【００５１】
１…電解質、３、５…金電極、７…単セル
【図１】
0006674204.tif 000002
【図２】
0006674204.tif 000003
【図３】
0006674204.tif 000004
【図４】
0006674204.tif 000005
【図５】
0006674204.tif 000006